【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
ガス分離を行う方法であって：
８員環微孔質材料を含む吸着剤または膜を、障壁化合物と有効条件下で接触させて、前記吸着剤または膜の選択化を行うことであり、前記障壁化合物が、吸着剤の任意の方向に沿って拡散できる最大剛体球の最大の寸法よりも少なくとも０．４オングストローム大きい最小寸法および約２５オングストローム以下の最大寸法を有すること；前記吸着剤または膜を障壁化合物と接触させるための前記有効条件が、約５０℃〜約３５０℃の温度および約１００ｐｓｉｇ（約６９０ｋＰａｇ）〜約２０００ｐｓｉｇ（約１３．８ＭＰａｇ）の全圧を含み、前記障壁化合物が、飽和蒸気圧の少なくとも約１０％である前記障壁化合物の分圧を有する気体として、又は液体としてのいずれかで存在し；吸着剤または膜の選択化は、８員環微孔質材料の孔を通る少なくとも一種の障壁化合物の拡散を含むこと；
前記選択化した吸着剤または膜を、第１の成分および第２の成分を含有する入力ガスストリームと接触させて、前記入力ガスストリームよりも前記第１の成分に富む第１のガスストリームを形成すること；及び
前記入力ガスストリームよりも前記第２の成分に富む第２のガスストリームを収集すること
を含む方法。
【請求項２】
前記８員環微孔質材料が、ＤＤＲ型ゼオライト、Ｓｉｇｍａ−１、ＺＳＭ−５８、またはそれらの組み合わせである、請求項１に記載の方法。
【請求項３】
前記障壁化合物が、グリコール、アミン、アルコール、アルカン、硫黄を有する化合物、またはそれらの組み合わせであり、前記障壁化合物は、少なくとも５０ｇ／ｍｏｌの分子量を有する、請求項１または２に記載の方法。
【請求項４】
前記障壁化合物が、エチレングリコール、トリエチレングリコール、メチルジエチルアミン、ジメチルエチルアミン、ジメチルジシラン、ｎ−ヘキサン、２−オクタノール、またはそれらの組み合わせである、請求項１〜３のいずれかに記載の方法。
【請求項５】
前記第１の成分がＣＨ４またはＣＨ４とＨ２Ｓとの組み合わせである、請求項１に記載の方法。
【請求項６】
前記第２の成分が、ＣＯ２、Ｎ２、Ｈ２Ｓ、またはそれらの組み合わせである、請求項１〜５のいずれかに記載の方法。
【請求項７】
前記吸着剤または膜を障壁化合物と接触させるための前記有効条件が、少なくとも約１５０℃の温度を含む、請求項１に記載の方法。
【請求項８】
前記第１のガスストリームが残留ストリームであり、前記第２のガスストリームが透過ストリームである、請求項１〜７のいずれかに記載の方法。
【請求項９】
前記選択化した吸着剤を入力ガスストリームと接触させることが、前記接触中に前記第２の成分の少なくとも一部を、前記選択化した吸着剤によって吸着することを含み、前記吸着した第２の成分の少なくとも一部を脱着して、脱着した第２の成分部分を形成することをさらに含み、前記第２のガスストリームが、前記脱着した第２の成分部分の少なくとも一部を含む、請求項１〜８のいずれかに記載の方法。
【請求項１０】
前記選択化した吸着剤または膜を前記入力ガスストリームと接触させる間に、前記障壁化合物の少なくとも一部を脱着することをさらに含む、請求項１〜９のいずれかに記載の方法。
【請求項１１】
前記障壁化合物の最小分法は、約４．０５オングストローム〜約５．６５オングストロームである、請求項１〜１０のいずれかに記載の方法。
【請求項１２】
前記微孔質材料が吸着した障壁化合物の量が、飽和充填量（ｑｓ）の約２０％以下である、請求項１〜１１のいずれか一項に記載の方法。
【請求項１３】
スイング吸着ユニットでガス分離を行う方法であって：
スイング吸着ユニットに８員環ゼオライトを含む吸着剤を、障壁化合物と有効条件下で接触させて、前記吸着剤の選択化を行うことであり、８員環ゼオライトは、ＤＤＲ型ゼオライト、Ｓｉｇｍａ−１、ＺＳＭ−５８、またはそれらの組み合わせであり；前記障壁化合物が、吸着剤の任意の方向に沿って拡散できる最大剛体球の最大の寸法よりも少なくとも０．４オングストローム大きい最小寸法を有すること；前記吸着剤または膜を障壁化合物と接触させるための前記有効条件が、約５０℃〜約３５０℃の温度および約１００ｐｓｉｇ（約６９０ｋＰａｇ）〜約２０００ｐｓｉｇ（約１３．８ＭＰａｇ）の全圧を含み、前記障壁化合物が、飽和蒸気圧の少なくとも約１０％である前記障壁化合物の分圧を有する気体として、又は液体としてのいずれかで存在し；吸着剤または膜の選択化は、８員環微孔質材料の孔を通る少なくとも一種の障壁化合物の拡散を含むこと；
前記選択化した吸着剤を、第１の成分および第２の成分を含有する入力ガスストリームと接触させて、前記入力ガスストリームよりも前記第１の成分に富む出力ガスストリームを形成し、選択化された吸着剤は、接触の間、第２の成分の少なくとも一部を吸着すること；
吸着した第２成分の少なくとも一部を脱着して、脱着した第２の成分部分を形成すること；及び
脱着した第２の成分部分の少なくとも一部を含むガスストリームを収集し、ガスストリームは、前記入力ガスストリームよりも前記第２の成分に富むこと
を含む方法。
【請求項１４】
前記スイング吸着ユニットが圧力スイング吸着ユニット、温度スイング吸着ユニット、急速サイクル圧力スイング吸着ユニットまたは急速サイクル温度スイング吸着ユニットである、請求項１３に記載の方法。
【請求項１５】
複数のサイクルのために、前記選択化された吸着剤との接触、脱着、および収集を繰り返すことをさらに含む、請求項１３に記載の方法。
【請求項１６】
接触、脱着及び収集を繰り返す複数のサイクルの後、障壁化合物を脱着することを更に含む、請求項１５に記載の方法。
【請求項１７】
メタン拡散率ＤＣＨ４は、下記関係：
ＤＣＨ４＜３×１０−１３×［ｔａｄｓｏｒｂ／（４秒）］２×（ｄｃｒｙｓｔａｌ／（１５ミクロン）］２｛単位ｍ２／ｓ｝
を満たす、請求項１３に記載の方法。
【請求項１８】
スイング吸着ユニットでガス分離を行う方法であって：
スイング吸着ユニット中の微孔質材料を含む吸着剤を障壁化合物と有効条件下で接触させて、前記吸着剤の選択化を行い、前記微孔質材料は、細孔であって、前記細孔中の任意の方向に沿って拡散可能な最大剛体球の第１の寸法を特徴とする細孔を有し、前記障壁化合物は、前記化合物の最小寸法を示す第２の寸法を有し、前記第２の寸法が前記第１の寸法よりも１０％〜６０％大きいこと；前記吸着剤または膜を障壁化合物と接触させるための前記有効条件が、約５０℃〜約３５０℃の温度および約１００ｐｓｉｇ（約６９０ｋＰａｇ）〜約２０００ｐｓｉｇ（約１３．８ＭＰａｇ）の全圧を含み、前記障壁化合物が、飽和蒸気圧の少なくとも約１０％である前記障壁化合物の分圧を有する気体として、又は液体としてのいずれかで存在し；吸着剤または膜の選択化は、微孔質材料の孔を通る少なくとも一種の障壁化合物の拡散を含むこと；
前記選択化した吸着剤を、第１の成分および第２の成分を含有する入力ガスストリームと接触させて、前記入力ガスストリームよりも前記第１の成分に富む出力ガスストリームを形成すること、前記接触中に、前記選択化した吸着剤が前記第２の成分の少なくとも一部を吸着すること；
前記吸着した第２の成分の少なくとも一部を脱着して、脱着した第２の成分部分を形成すること；及び
前記脱着した第２の成分部分の少なくとも一部を含むガスストリームを収集し、前記ガスストリームが、前記入力ガスストリームよりも前記第２の成分に富むことを含む、方法。